(57)【特許請求の範囲】
【請求項１】
可撓性で絶縁性の基板上に下部電極層、光電変換半導体層および透明上部電極層が順次積層された光電変換装置において、
下部電極層の表面形状が凹凸であり、その平均厚さが２５０ｎｍ以下であるとともに、
光電変換層がアモルファスシリコン系材料よりなり、下部電極層表面の凹凸の山の平均間隔が１５０ｎｍ以上１０００ｎｍ以下であり、凹凸の山谷の高低差が５０ｎｍ以上１５０ｎｍ以下であり、
かつ、下部電極は、基板温度３００℃以上４５０℃以下で金属薄膜により成膜されてなるものである、
ことを特徴とする光電変換装置。
【請求項２】
可撓性で絶縁性の基板上に下部電極層、光電変換半導体層および透明上部電極層が順次積層された光電変換装置において、
下部電極層の表面形状が凹凸であり、その平均厚さが２５０ｎｍ以下であるとともに、
下部電極層の基板側の層が導電性酸化物薄膜より、表面層が金属薄膜よりなり、
かつ、下部電極表面形状の凹凸が、金属薄膜によって得られた凹凸であることを特徴とする光電変換装置。
【請求項３】
導電性酸化物薄膜の厚さが３０ｎｍ以下である請求項２記載の光電変換装置。
【発明の詳細な説明】
【０００１】
【産業上の利用分野】
本発明は、半導体薄膜を光電変換層に用いた光電変換装置に関する。
【０００２】
【従来の技術】
原料ガスをプラズマＣＶＤ法、光ＣＶＤ法あるいは熱ＣＶＤ法によって分解することにより形成されるアモルファスシリコン  （以下ａ−Ｓｉと記す）  等を主成分とする半導体薄膜を用いた光電変換装置は、大面積化が容易という特長をもっており、低コスト太陽電池などとして期待されている。このような光電変換装置では、半導体薄膜からなる光電変換層に上面の透明電極層を介して直接入射する光のほかに、半導体薄膜の基板側に設けられる下部電極層の表面で反射して光電変換層に入射する光も発電に寄与する。この電極層の表面が平坦でなく、凹凸の表面形状を有すると、それにより光の散乱が生じ、光路長が増加するため、光電変換効率が向上することが知られている。このような表面形状をもつ電極を基板上に形成する方法としては、特開昭５６−１５２２７６号、特開昭５８−１８００６９号、特開平１−１１９０７４号等の公報に記載されているように電極を支持する基体の表面を凹凸化する方法や、特開昭５９−６１９７３号、特開平３−９４１７３号、特開平３−９９４７７号、特開平３−９９４７８号、特開平４−２１８９７７号、特開平４−３３４０６９号等の公報に記載されているように平坦な基体上に凹凸を有する電極を形成する方法があった。凹凸電極を形成する方法としては、多結晶金属を用いる方法  （特開平３−９９４７７号）  、金属電極を蒸着・熱処理後スパッタエッチングする方法  （特開平３−９９４７８号）  、金属二層構造を用いる方法  （特開平４−２１８９７７号）  、ＡｌやＡｇ等の金属合金あるいはこれらとＳｉの合金を用いる方法  （特開平４−３３４０６９号）  等が開示されている。
【０００３】
【発明が解決しようとする課題】
前者の基体表面を凹凸化する方法においては次のような問題がある。第一に、基体材料によっては光の散乱に適当な大きさの凹凸を得るのが困難な場合がある。例えば、高分子材料では分子が形作る構造の大きさが光電変換を高めるのに必要な凹凸の大きさに比べて小さく、適当な凹凸は形成しにくい。第二に、基体表面を凹凸化する工程が機械的プロセスやウェットプロセスを含む場合、その上への光電変換素子形成工程に移行する際に削り屑や水分によって欠陥が生じる。第三に、基体を加工する工程が加わることにより光電変換装置製造工程が複雑化する。
【０００４】
後者の平坦な基体上に凹凸電極を形成する方法においては、従来の凹凸電極はガラス板、ステンレス鋼板、半導体ウエーハ等の固くて厚い基体を前提としていた。このため、凹凸の大きさ、すなわち山谷の高低差、山谷の間隔等については詳細な研究がなされていたが、電極の厚さについては事実上、適当な凹凸を得るのに必要な厚さが記述してあるだけのものがほとんどであった。これらの凹凸電極を可撓性基板に適用すると、可撓性基板は熱膨脹係数が大きいため、素子形成中の熱応力に起因する電極剥離やそれに伴う短絡など光電変換装置の特性劣化を生じていた。また可撓性基板として高分子材料を用いると、高分子材料に含まれた水に起因する電極剥離が生じることがあった。
【０００５】
本発明の目的は、上記の問題を解決し、光の散乱に最適の表面形状をもち、可撓性基板を用いても電極剥離を生じない光電変換装置を提供することにある。
【０００６】
【課題を解決するための手段】
本発明によれば、上記の目的を達成するために、
可撓性で絶縁性の基板上に下部電極層、光電変換半導体層および透明上部電極層が順次積層された光電変換装置において、
下部電極層の表面形状が凹凸であり、その平均厚さが２５０ｎｍ以下であるとともに、
光電変換層がアモルファスシリコン系材料よりなり、下部電極層表面の凹凸の山の平均間隔が１５０ｎｍ以上１０００ｎｍ以下であり、凹凸の山谷の高低差が５０ｎｍ以上１５０ｎｍ以下であり、
かつ、下部電極は、基板温度３００℃以上４５０℃以下で金属薄膜により成膜されてなるものであることとする。
もしくは、
可撓性で絶縁性の基板上に下部電極層、光電変換半導体層および透明上部電極層が順次積層された光電変換装置において、
下部電極層の表面形状が凹凸であり、その平均厚さが２５０ｎｍ以下であるとともに、
下部電極層の基板側の層が導電性酸化物薄膜より、表面層が金属薄膜よりなり、
かつ、下部電極表面形状の凹凸が、金属薄膜によって得られた凹凸であるものとする。ここで、導電性酸化物薄膜の厚さが３０ｎｍ以下であることが好ましい。
【０００７】
【作用】
可撓性基板を用いた光電変換装置の特性劣化の要因である熱応力の大きさは、使用材料の熱膨脹係数と膜厚に依存する。従来数百ｎｍあるいは数μｍあった凹凸の表面形状をもつ下部電極の平均厚さを２５０ｎｍ以下とすることにより応力が緩和され、可撓性基板を用いた光電変換装置の特性劣化が抑制される。下部電極層表面の凹凸形状の山の平均間隔は、入射する光の波長の１／２であるとき、光の散乱に有効に働くことは公知である。従って、光電変換層がａ−Ｓｉ系材料よりなる場合、ａ−Ｓｉ系材料が吸収する３００ｎｍないし２０００ｎｍの波長の１／２の１５０ｎｍ以上１０００ｎｍ以下に山の平均間隔を調整することが有効である。また、下部電極層表面の凹凸形状の山谷高低差は、光を散乱することのできる光の波長の下限を規制することも公知である。従って、光電変換層がａ−Ｓｉ系材料よりなる場合、３００ｎｍの１／２の１５０ｎｍ以下に山谷高低差を調整する。しかし、５０ｎｍ未満になると光散乱の効果がなくなるので５０ｎｍ以上にする。これらのような表面形状は、少なくとも表面層を基板温度３００℃以上４５０℃以下で成膜する金属薄膜によって形成することにより得られる。可撓性基板として高分子材料を用いた場合、基板上に導電性酸化物薄膜が存在すると、高分子材料に含まれた水分を吸収して金属薄膜に影響を及ぼすのを防ぐ効果がある。しかし、この導電性酸化物が厚くなると、基板の可撓性を損なうこと、基板との間に応力が生じ基板からの剥離が起きたり、金属薄膜との間に剥離が起きたりすることがあるので３０ｎｍ以下とする。
【０００８】
【実施例】
図１に本発明の一実施例の太陽電池の断面図を示す。絶縁性かつ可撓性を有する基板１として厚さ５０μｍのポリイミドシートを用いた。この基体は、同様な絶縁性および可撓性を有するものであれば何でもよく、ＰＥＳ、ＰＥＮ、ＰＥＴ、アラミドなど他の絶縁性プラスチックフィルム等が考えられる。この基板上に２．０×１０−３ＴｏｒｒのＡｒガス中でＡｇをＤＣスパッタすることにより導電層を形成して電極層２とした。電極層２のスパッタ前に基板１表面にＺｎＯを基板温度２００℃でＲＦスパッタ法により３０ｎｍ程度の厚さに堆積しておいてプラスチックフィルムからの水分を吸収させることもよい。この電極層２を下部電極として、その上にＲＦグロー放電によるプラズマＣＶＤ法  （化学気相蒸着法）  を用いて、ＳｉＨ４  、Ｈ２  、ＰＨ４  を反応ガスとしてｎ形ａ−Ｓｉ層３、ＳｉＨ４  、Ｈ２  を反応ガスとしてｉ質ａ−Ｓｉ層４、ＳｉＨ４  、ＣＯ２  、Ｈ２  を反応ガスとしてｉ質微結晶ＳｉＯ  （以下μ−ＳｉＯと記す））  層５、ＳｉＨ４  、ＣＯ２  、Ｈ２、Ｂ２  Ｈ６  を反応ガスとしてｐ形μ−ＳｉＯ層６を順次堆積後、ＲＦスパッタ法によりＩＴＯ  （インジウム・すず酸化物）  を堆積して透明上部電極層７とした。
【０００９】
電極層２形成のためのＡｇスパッタ時の基板温度を２００〜４００℃の範囲で変え、成膜平均厚さを１００〜６００μｍの範囲で変えたときの電極層２の表面のＳＥＭ  （走査型電子顕微鏡）  による写真を図３に示す。このように形成温度と膜厚により表面形状が制御でき、３００℃〜４００℃では平均膜厚１００ｎｍでも図１に図式的に示すような凹凸表面８をもつ電極を形成できることが分かった。そこで、電極層２の成膜温度を４００℃に固定し、平均膜厚を１００ｎｍから６００ｎｍまで変えて、次の方法で図１に示す構造の太陽電池各２０個ずつを作製した。作製した太陽電池のうち、短絡していないものの割合を図２に示す。このように、高い歩留まりを得るためには平均膜厚２５０ｎｍ以下、望ましくは１００ｎｍ程度がよいことが分かった。また平均膜厚１００ｎｍで、基板温度２００℃で形成した凹凸の小さい平坦電極と、温度４００℃で形成した凹凸電極を用いた太陽電池の分光感度  （１００ｍＷ／ｃｍ２  、ＡＭ１．５）  を図４に点線４１、実線４２でそれぞれ示す。凹凸電極を用いたものは波長６００〜７５０ｎｍの領域で分光感度が上昇して短絡電流の増加により表１に示すように太陽電池特性が向上している。
【００１０】
【表１】
0003609147.tif 000002
電極表面の凹凸は、光の散乱に有効となる入射する光の波長の１／２程度である山の平均間隔をもつときであるから、例えばａ−Ｓｉの収集効率の最高である波長５５０ｎｍの１／２の２７５ｎｍ付近の山の平均間隔は、平均膜厚２５０μｍ以下でも図３から基板温度３００℃以上のときに得られることがわかる。しかし、可撓性基板の耐熱性から最高基板温度は４５０℃に抑えられる。
【００１１】
【発明の効果】
本発明によれば、光電変換装置の基板上の凹凸表面形状を有する下部電極の平均厚さを従来より薄い２５０ｎｍ以下とすることにより、可撓性基板上でも、熱応力に起因する電極剥離やそれに伴う短絡などの特性劣化を生ずることなく、光の散乱効果による特性向上を示す光電変換装置を実現できた。また、可撓性基板上に基体温度３００℃以上４５０℃以下で金属薄膜を形成するという、工業的に見て現実的かつ簡便な方法で、平均厚さ２５０ｎｍ以下でも光の散乱効果を有する凹凸電極が実際に形成することが可能になった。すなわち可撓性基板上に凹凸電極をもつ光電変換装置の実用化に至った。
【図面の簡単な説明】
【図１】本発明の一実施例の太陽電池の断面図
【図２】太陽電池歩留まりと下部電極平均膜厚との関係線図
【図３】基板温度および膜厚を変えて成膜した電極の表面金属組織を示す写真
【図４】本発明の実施例と比較例の太陽電池の分光感度特性線図
【符号の説明】
１    基板
２    下部電極層
３    ｎ形ａ−Ｓｉ層
４    ｉ質ａ−Ｓｉ層
５    ｉ質μ−ＳｉＯ層
６    ｐ形μ−ＳｉＯ層
７    透明電極層
８    凹凸表面
【図１】
0003609147.tif 000003
【図２】
0003609147.tif 000004
【図３】
0003609147.tif 000005
【図４】
0003609147.tif 000006